СМАЗОЧНО-ИНГИБИРУЮЩАЯ КОМПОЗИЦИЯ "ЭПИЛАМ-АЭРО" И СПОСОБ ПОЛУЧЕНИЯ СМАЗОЧНО-ИНГИБИРУЮЩЕГО ПОКРЫТИЯ

1. Смазочно-ингибирующая композиция, включающая фторосодержащий полимер, отличающаяся тем, что в качестве носителя в композиции присутствует хладагент, композиция содержит ингибитор коррозии в количестве 0,5-4 мас.%, а в качестве фторсодержащего полимера в композиции присутствует перфторполиэфир в количестве 0,5-3 мас.%.
2. Смазочно-ингибирующая композиция по п.1, отличающаяся тем, что в качестве ингибитора коррозии в композиции присутствует комплексное вещество типа ГИПХ или др.
3. Смазочно-ингибирующая композиция по п.1, отличающаяся тем, что в качестве хладагента в композиции присутствует смесь хладагентов из ряда: хладон, фреон, хладис.
4. Смазочно-ингибирующая композиция по п.1, отличающаяся тем, что в качестве фторсодержащего полимера в композиции присутствуют производные перфторполиэфира из ряда: ПЭФ, ПФПЭК, 6МФК.
5 Способ нанесения смазочно-ингибирующей композиции по п.1, отличающийся тем, что обрабатываемую поверхность обезжиривают, высушивают и на подготовленную таким образом поверхность распыляют композицию с расстояния от 0,1 до 0,5 м.
6 Способ нанесения смазочно-ингибирующей композиции по п.5, отличающийся тем, что после ее нанесения смазанная поверхность выдерживается при температуре от +16°С до +32°С до полного испарения легких фракций хладагента.
7. Способ нанесения смазочно-ингибирующей композиции по п.5 и 6, отличающийся тем, что подбором объема композиции и времени окончательной готовности обработанной поверхности формируют на подготовленной поверхности молекулярную пленку толщиной от 1,0 до 7,0 нм.